(57)【要約】【課題】  本発明は、塗料を塗装して形成された塗膜のハジキを簡単に防止する方法を提供する。【解決手段】  本発明は、塗料を塗装したのちに形成される塗膜中のハジキを防止する方法であって、疎水性表面を有する粒子が塗料に接触し、ハジキ原因物質を前記粒子に吸着させた後前記粒子を塗料から取り除くことを特徴とする、塗膜中のハジキを防止する方法およびその方法を用いた塗料の製造方法を提供する。【選択図】  なし【特許請求の範囲】
【請求項１】
塗料を塗装したのちに形成される塗膜中のハジキを防止する方法であって、疎水性表面を有する粒子が塗料に接触し、ハジキ原因物質を前記粒子に吸着させた後、前記粒子を塗料から取り除くことを特徴とする、塗膜中のハジキを防止する方法。
【請求項２】
前記疎水性表面を有する粒子が、平均粒子径０．１〜５００μｍを有する請求項１記載の方法。
【請求項３】
前記疎水性表面を有する粒子が、表面を疎水化処理した無機粒子または有機粒子である請求項１または２記載の方法。
【請求項４】
前記無機粒子が、磁性粒子である請求項１〜３いずれかに記載の方法。
【請求項５】
前記疎水化処理が、粒子をシランカップリング剤、チタンカップリング剤またはジルコンカップリング剤で処理することにより行われる請求項３記載の方法。
【請求項６】
前記粒子が磁性粒子であり、この磁性粒子を磁石により回収することで、前記粒子を塗料から取り除くことを特徴とする請求項１または４記載の方法。
【請求項７】
塗料を塗装したのちに形成される塗膜中のハジキが少ない塗料を製造する方法であって、疎水性表面を有する粒子が塗料に接触し、ハジキ原因物質を前記粒子に吸着させた後前記粒子を塗料から取り除くことを特徴とする、塗膜中のハジキが少ない塗料を製造する方法。
【請求項８】
前記疎水性表面を有する粒子が、平均粒子径０．１〜５００μｍを有する請求項７記載の製造方法。
【請求項９】
前記疎水性表面を有する粒子が、表面を疎水化処理した無機粒子または有機粒子である請求項７または８記載の製造方法。
【請求項１０】
前記無機粒子が、磁性粒子である請求項７〜９いずれかに記載の製造方法。
【請求項１１】
前記疎水化処理が、粒子をシランカップリング剤、チタンカップリング剤またはジルコンカップリング剤で処理することにより行われる請求項９記載の製造方法。
【請求項１２】
前記粒子が磁性粒子であり、この磁性粒子を磁石により回収することで、前記粒子を塗料から取り除くことを特徴とする請求項７または１０記載の製造方法。
【請求項１３】
請求項７記載の塗料の製造方法により得られた塗膜欠陥の少ない塗料。
【発明の詳細な説明】
【技術分野】
【０００１】
本発明は、塗料を塗装したのちに形成される塗膜中のハジキを防止する方法およびそのような塗料の製造方法に関する。
【背景技術】
【０００２】
自動車、産業用機械および家電製品等の塗装工程では、多種の液体塗料の塗膜を順に積層している。自動車塗装では、例えば、基材である金属製鋼板上に、電着塗料、中塗り塗料、ソリッド色またはメタリック色塗料、およびクリア塗料の各塗膜を順に形成する。特に、ソリッド色塗料およびクリア塗料の塗膜は、製品の視覚外観の優劣を左右するため、平坦でかつハジキやその他の塗膜欠陥のないことが必須である。本明細書で言う「ハジキ」とは、一連の塗装・乾燥工程において生じる塗膜表面の表面欠陥（くぼみ・孔）を指すものであって、一般に塗料組成物よりも低い表面張力を有する原因物質によって引き起こされる。ハジキには、原因物質を中心として、被塗物で基材表面が露出する狭義のハジキと、基材表面の露出はしていないものの、塗膜表面に特異的な円形くぼみとして確認できるヘコミとがあり、どちらも肉眼で確認されることが一般的である。塗膜表面のハジキは、クリア塗料において特に避けなければならないが、中塗りや着色塗膜においてもできる限りそれらの欠点がないことが好ましい。
【０００３】
ハジキは塗料中に不純物として存在するシリコーンや機械油・潤滑油などの油性成分など溶解性パラメーター（ＳＰ）値の小さい微量成分によって生ずる。これらの成分は塗料の原材料、製造装置、容器などから意図せずに塗料中に持ち込まれ塗膜欠陥の原因となる。
【０００４】
ハジキの原因物質を取り除くために、特開平１１−２１４８１号公報（特許文献１）に記載のようなポリプロピレン繊維シートなどを用いて塗料を濾過してハジキ等の原因となるシリコーンや油性成分などを吸着除去することなども行われているが、完全に除去することは困難である。
【０００５】
粒子という観点からみると、特開２００２−３６３６０６号公報（特許文献２）には、磁性粒子の表面に疎水性基を備えた疎水性磁性粒子が環境ホルモンを除去するために補足剤として使用されることが記載されている。この磁性粒子は、粒径１０ｎｍ〜１００ｎｍの非常に小さな粒子を使用するものであり、塗料との関連および塗膜中のハジキとの関連は記載されていない。
【先行技術文献】
【特許文献】
【０００６】
【特許文献１】特開平１１−２１４８１号公報
【特許文献２】特開２００２−３６３６０６号公報
【発明の概要】
【発明が解決しようとする課題】
【０００７】
従って、本発明の目的は、塗膜のハジキを簡単に防止する方法とハジキが少ない塗料を製造する方法を提供することである。
【課題を解決するための手段】
【０００８】
本発明者らは、疎水性表面を有する粒子が塗料に接触すると、ハジキの原因となる物質を前記粒子に吸着されて、容易にハジキを防止することができることを見出し、本発明を完成した。
【０００９】
即ち、本発明は、塗料を塗装したのちに形成される塗膜中のハジキを防止する方法であって、疎水性表面を有する粒子が塗料に接触し、ハジキ原因物質を前記粒子に吸着させた後、前記粒子を塗料から取り除くことを特徴とする、塗膜中のハジキを防止する方法を提供する。
【００１０】
本発明は、また、塗料を塗装したのちに形成される塗膜中のハジキが少ない塗料を製造する方法であって、疎水性表面を有する粒子が塗料に接触し、ハジキ原因物質を前記粒子に吸着させた後前記粒子を塗料から取り除くことを特徴とする、塗膜中のハジキが少ない塗料を製造する方法を提供する。
【００１１】
上記の方法において、疎水性表面を有する粒子は、平均粒子径０．１〜５００μｍを有するのが好ましい。
【００１２】
前記方法において、疎水性表面を有する粒子は、好ましくは表面を疎水化処理した無機粒子または有機粒子である。
【００１３】
前記方法において、無機粒子は、好ましくは磁性粒子である。
【００１４】
前記方法おいて、疎水化処理は、粒子をシランカップリング剤、チタンカップリング剤またはジルコンカップリング剤で処理することにより行われる。
【００１５】
前記方法において、疎水性表面を有する粒子が、磁性粒子であり、好ましくは磁性粒子を磁石により回収することで、粒子を塗料から取り除くことができる。
【００１６】
本発明は、上記塗料の製造方法から得られた塗料も提供する。
【発明の効果】
【００１７】
本発明によれば、疎水性表面を有する粒子が塗料に接触して、ハジキ原因物質を吸着し、その粒子を塗料から取り除けば、その塗料を用いて塗膜を形成した時にハジキが防止される。分離した疎水性表面を有する粒子は、再処理すると、再び利用することが可能になるので、何度でも利用可能であり、省資源的に有効である。
【００１８】
特定の理論に制限されるわけではないが、前述のようにハジキ原因物質は主として油性成分と考えられ、それらが疎水性表面を有する粒子の表面に吸着され、粒子と共に分離除去されるので、ハジキが大幅に減少するものと考えられる。「粒子の表面への吸着」は、化学的な親和性や物理的な取込や捕獲を含む広い概念であって、粒子の表面上あるいは表面近傍になんらかの理由で存在することを意味する。
【００１９】
疎水性表面を有する粒子が、磁性粒子の場合、粒子の分離除去は磁石を用いて塗料中から回収することができ、利便性がより向上する。
【発明を実施するための形態】
【００２０】
本発明の塗膜中のハジキを防止する方法は、疎水性表面を有する粒子が塗料に接触し、その後前記粒子を取り除くことにより、塗料のハジキ原因物質が除去されることを特徴とする。
【００２１】
疎水性表面を有する粒子
本発明で用いる疎水性表面を有する粒子は、主として疎水化処理をした無機粒子または有機粒子であって、平均粒子径が０．１〜５００μｍを有する粒子が用いられる。疎水性表面を有する粒子の平均粒子径が０．１μｍより小さいと、粒子の回収が困難となり、塗料中に残存する。また、接触させた疎水表面を有する粒子自体がハジキの原因物質となる場合がある。５００μｍより大きいと、吸着比表面が小さくなり、ハジキ原因物質の除去が十分にできない。疎水性表面を有する粒子の平均粒子径は、好ましくは０．２〜３００μｍであり、より好ましくは１〜１５０μｍである。尚、平均粒子径は、ＪＩＳ−Ｚ−８８２５記載のレーザー回折、散乱法で測定する。具体的には、平均粒子径は日機装株式会社製ＭＩＣＲＯＴＲＡＣ  ＭＴ３０００で測定する。
【００２２】
疎水性表面を有する粒子は、表面を疎水化処理した無機粒子または有機粒子であるが、好ましくは表面を疎水化処理した無機粒子、特に好ましくは表面を疎水化処理した磁性粒子である。磁性粒子は、磁化させることによって磁石に吸着するようになっているので、塗料中から磁性粒子を容易に回収でき、処理効率が優れる。しかし、粒子の回収は、後述するが、磁石を用いる回収以外に、濾過、遠心分離または粒子カラムなども利用することができる。
【００２３】
表面を疎水化処理する有機粒子は、具体的には、樹脂粒子であり、ポリオレフィン粒子、ポリスチレン粒子、ポリオキシメチレン粒子、ポリエーテルスルフォン粒子等が挙げられる。
【００２４】
表面を疎水化処理する無機粒子としては、ガラス粒子、セラミック粒子または磁性粒子が包含される。もちろん、粒径が上記範囲にあれば、どのような無機粒子を用いてもよい。
【００２５】
上述のように、無機粒子は磁性粒子であってもよく、磁性粒子は、鉄族またはマンガン族元素を必須成分とする金属または合金類、若しくは鉄族元素酸化物を含有する粒子である。金属または合金には、Ｆｅ、Ｃｏ、Ｎｉの金属類、またはＦｅＰｔ、ＣｏＰｔ、ＦｅＰｄ、ＭｎＡｌ、ＦｅＰｔＭ、ＣｏＰｔＭ、ＦｅＰｄＭ、ＭｎＡｌＭからなる群から選択される合金類（化学式中、Ｍは金属元素を表し、ＭとしてはＬｉ、Ｍｇ、Ａｌ、Ｓｉ、Ｐ、Ｓ、Ｍｎ、Ｎｉ、Ｃｕ、Ｚｎ、Ｇａ、Ｇｅ、Ａｓ、Ｓｅ、Ａｇ、Ｃｄ、Ｉｎ、Ｓｎ、Ｓｂ、Ｔｅ、Ｉ、Ａｕ、Ｔｌ、Ｂｉ、Ｐｏ、Ａｔが含まれる。）が挙げられる。鉄族元素酸化物は、酸化鉄Ｆｅ2Ｏ3を含有する金属酸化物があげられる。鉄族元素酸化物を含有する金属酸化物としては、例えば一般式：（ＮＯ）ｍ・Ｆｅ２Ｏ３（式中、Ｎは２価の金属原子を表し、ｍは０≦ｍ≦１の数である。）で表されるフェライトがあげられ、２価の金属原子Ｎとしては、例えばマグネシウム、カルシウム、マンガン、鉄、ニッケル、コバルト、銅、亜鉛、ストロンチウム、バリウム等があげられる。とくにＮが２価の鉄である場合の磁性酸化鉄（例えばマグネタイトＦｅ３Ｏ４、γ−Ｆｅ２Ｏ３など）は本発明において好適に使用される。なお、磁性粒子は結晶水を含んでいてもよい。
【００２６】
疎水性表面を有する粒子の形状としては、一般的に真球状、多面体状のものが用いられるが、特に制限はない。
【００２７】
上記無機粒子（磁性粒子を含む）や有機粒子は、表面が疎水性でないものが多いが、これらの粒子をシランカップリング剤、チタンカップリング剤またはジルコンカップリング剤で処理すると表面を疎水性にすることができる。必要に応じて、無機粒子や有機粒子は、表面にプラズマ処理を施して親水化し、上記カップリング剤との反応性を高めることもできる。これらのカップリング剤は、無機材料の親水性表面を疎水性有機表面に改質する材料であり、分子内に疎水性の有機部分と無機材料の表面に結合する親水性部分とを有し、多くのものが市販されている。
【００２８】
プラズマ処理は、プラズマを用いた表面改質処理であり、素材の表面を親水化するものである。親水化は、ＯＨ基の存在によって起こるものと考えられ、上記カップリング剤との反応が生じる。プラズマ処理は、より具体的には、Ｍａｒｃｈ  ＡＰ−１０００（ノードソン・コーポレーション（Ｎｏｒｄｓｏｎ  Ｃｏｒｐ．）製）を用いて行われるのが好ましい。
【００２９】
上記シランカップリング剤の例としては、ｎ−オクタデシルトリクロロシラン、ｎ−オクタデシルジクロロシラン、ｎ−オクタデシルジメトキシクロロシラン、ｎ−オクチルジクロロメトキシシラン、ｎ−オクチルジメトキシクロロシラン、ｎ−オクチルトリメトキシシラン、ｎ−オクチルトリエトキシシラン、ｎ−オクチルジエトキシクロロシラン、ｎ−オクチルジクロロエトキシシラン、ｎ−ブチルトリクロロシラン、ｎ−ブチルジクロロメトキシシラン、ｎ−ブチルジメトキシクロロシラン、ｎ−ブチルジエトキシクロロシラン、ｔｅｒｔ−ブチルトリクロロシラン、ｔｅｒｔ−ブチルジクロロメトキシシラン、ｔｅｒｔ−ブチルジメトキシクロロシラン、ｔｅｒｔ−ブチルジエトキシクロロシラン、ｎ−トリアコンチルトリクロロシラン、ｎ−トリアコンチルジクロロメトキシシラン、ｎ−トリアコンチルトリクロロメトキシシラン、ｎ−トリアコンチルジクロロメチルシラン、ｎ−トリアコンチルジメチルクロロシラン、フェニルトリクロロシラン、ジフェニルジクロロシラン、トリフェニルクロロシラン、フェニルトリエトキシシラン、ジフェニルジエトキシシラン、トリフェニルエトキシシラン、ｎ−オクタデシルジフェニルクロロシラン、ｎ−オクチルジフェニルクロロシラン、ｎ−ブチルジフェニルクロロシラン、ｎ−オクタデシルジフェニルメトキシシラン、ｎ−オクチルジフェニルメトキシシラン、ｎ−ブチルジフェニルメトキシシラン、シアノプロピルトリメトキシシラン、ｎ−（３−トリエトキシシリルプロピル）−４−フェニルアゾベンアミド、ｎ−デシルトリメトキシシラン、ヘキサデシルトリメトキシシラン、ヘプタデカフルオロ−１，１，２，２、−テトラヒドロデシルトリメトキシシラン、ｎ−オクタデシルトリメトキシシラン、４−オクチル４’−ジクロロメチルシリルプロピル−アゾベンゼン、ジメチルクロロシリルフラーレン、またはそれらの組み合わせ等が挙げられる。
【００３０】
上記チタンカップリング剤の例としては、ｎ−オクタデシルトリクロロチタン、ｎ−オクタデシルジクロロチタン、ｎ−オクタデシルジメトキシクロロチタン、ｎ−オクチルジクロロメトキシチタン、ｎ−オクチルジメトキシクロロチタン、ｎ−オクチルトリメトキシチタン、ｎ−オクチルトリエトキシチタン、ｎ−オクチルジエトキシクロロチタン、ｎ−オクチルジクロロエトキシチタン、ｎ−ブチルトリクロロチタン、ｎ−ブチルジクロロメトキシチタン、ｎ−ブチルジメトキシクロロチタン、ｎ−ブチルジエトキシクロロチタン、ｔｅｒｔ−ブチルトリクロロチタン、ｔｅｒｔ−ブチルジクロロメトキシチタン、ｔｅｒｔ−ブチルジメトキシクロロチタン、ｔｅｒｔ−ブチルジエトキシクロロチタン、ｎ−トリアコンチルトリクロロチタン、ｎ−トリアコンチルジクロロメトキシチタン、ｎ−トリアコンチルトリクロロメトキシチタン、ｎ−トリアコンチルジクロロメチルチタン、ｎ−トリアコンチルジメチルクロロチタン、フェニルトリクロロチタン、ジフェニルジクロロチタン、トリフェニルクロロチタン、フェニルトリエトキシチタン、ジフェニルジエトキシチタン、トリフェニルエトキシチタン、ｎ−オクタデシルジフェニルクロロチタン、ｎ−オクチルジフェニルクロロチタン、ｎ−ブチルジフェニルクロロチタン、ｎ−オクタデシルジフェニルメトキシチタン、ｎ−オクチルジフェニルメトキシチタン、ｎ−ブチルジフェニルメトキシチタン、シアノプロピルトリメトキシチタン、ｎ−（３−トリエトキシチタニルプロピル）−４−フェニルアゾベンアミド、４−オクチル−４’−ジクロロメチルチタニルプロピル−アゾベンゼン、ジメチルクロロチタニルフラーレン、またはそれらの組み合わせが挙げられる。
【００３１】
上記ジルコニウムカップリング剤の例としては、ｎ−オクタデシルトリクロロジルコニウム、ｎ−オクタデシルジクロロジルコニウム、ｎ−オクタデシルジメトキシクロロジルコニウム、ｎ−オクチルジクロロメトキシジルコニウム、ｎ−オクチルジメトキシクロロジルコニウム、ｎ−オクチルトリメトキシジルコニウム、ｎ−オクチルトリエトキシジルコニウム、ｎ−オクチルジエトキシクロロジルコニウム、ｎ−オクチルジクロロエトキシジルコニウム、ｎ−ブチルトリクロロジルコニウム、ｎ−ブチルジクロロメトキシジルコニウム、ｎ−ブチルジメトキシクロロジルコニウム、ｎ−ブチルジエトキシクロロジルコニウム、ｔｅｒｔ−ブチルトリクロロジルコニウム、ｔｅｒｔ−ブチルジクロロメトキシジルコニウム、ｔｅｒｔ−ブチルジメトキシクロロジルコニウム、ｔｅｒｔ−ブチルジエトキシクロロジルコニウム、ｎ−トリアコンチルトリクロロジルコニウム、ｎ−トリアコンチルジクロロメトキシジルコニウム、ｎ−トリアコンチルトリクロロメトキシジルコニウム、ｎ−トリアコンチルジクロロメチルジルコニウム、ｎ−トリアコンチルジメチルクロロジルコニウム、フェニルトリクロロジルコニウム、ジフェニルジクロロジルコニウム、トリフェニルクロロジルコニウム、フェニルトリエトキシジルコニウム、ジフェニルジエトキシジルコニウム、トリフェニルエトキシジルコニウム、ｎ−オクタデシルジフェニルクロロジルコニウム、ｎ−オクチルジフェニルクロロジルコニウム、ｎ−ブチルジフェニルクロロジルコニウム、ｎ−オクタデシルジフェニルメトキシジルコニウム，ｎ−オクチルジフェニルメトキシジルコニウム、ｎ−ブチルジフェニルメトキシジルコニウム、シアノプロピルトリメトキシジルコニウム、ｎ−（３−トリエトキシジルコニルプロピル）−４−フェニルアゾベンアミド、４−オクチル−４’−ジクロロメチルジルコニルプロピル−アゾベンゼン、ジメチルクロロジルコニルフラーレンまたはそれらの組み合わせが挙げられる。
【００３２】
本発明で無機または有機粒子表面を疎水性にするカップリング剤は、単量体でも多量体でもよく、重量平均分子量１５０−５，０００で、かつ１５以下の溶解性パラメーターを有するものが好適である。重量平均分子量が１５０より小さいと、十分なハジキ原因物質吸着能が得られず、５，０００より大きいと磁性粒子の安定性が損われたり、自己ハジキが発生する。重量平均分子量は、好ましくは２００〜２，０００、より好ましくは２５０〜１，０００である。溶解性パラメーターが１５を超えるときは、ハジキ原因物質の除去機能が低下する欠点を有する。カップリング剤は、現在市販するすべてのものが使用できる。
【００３３】
ここで、溶解性パラメーター（ｓｏｌｕｂｉｌｉｔｙ  ｐａｒａｍｅｔｅｒ、ＳＰ値と略記することもある。）とは、溶解性の尺度となるものである。溶解性パラメーターの値は数値が大きいほど極性が高く、数値が小さいほど極性が低いことを示す。溶解性パラメーターは、次の参考文献に詳細に説明する方法によって、実測することができる［参考文献：ＳＵＨ、ＣＬＡＲＫＥ、Ｊ．Ｐ．Ｓ．Ａ−１、５、１６７１〜１６８１（１９６７）］。
【００３４】
上記の無機または有機粒子表面を疎水性にするカップリング剤は、重量平均分子量だけでなく、疎水性基の炭素数で規定することもできる。カップリング剤の疎水性基の炭素数は、６〜２０が好ましく、８〜１８がより好ましい。炭素数が、大きすぎても小さすぎても、ハジキ原因物質とはかけ離れた疎水性となり、ハジキ原因物質の吸着性が劣る。
【００３５】
粒子とカップリング剤との反応は、ｐＨ１１および６０℃で１時間撹拌することにより行われる。この温度および時間は一例であって、より高い温度やより低い温度を用いても良く、処理時間もより長くまたは短くても良い。また、ｐＨの範囲についても特に制限はない。
【００３６】
粒子とカップリング剤の反応の量的関係は、粒子表面の状態で大きく変化するが、粒子１００重量部に対してカップリング剤を１．０〜５．０重量部添加することにより適当な量の疎水化が可能である。
【００３７】
疎水性表面を有する粒子としては、好ましくは、表面張力として３６ｍＮ／ｍ以下が、更に好ましくは３０ｍＮ／ｍ以下が、塗膜中のハジキ原因物質を吸着するのに有効である。表面張力は、自動表面張力計（協和界面科学株式会社製：ＤＹ３００）の白金リング法で測定することができる。
【００３８】
塗料
本発明では、上記疎水性表面を有する粒子を塗料に添加する。粒子添加の対象となる塗料は、ハジキが生じる可能性のある塗料であるが、特に自動車用の中塗り塗料またはクリア塗料等はハジキを避けなければならない塗料であるので、これらに用いるのが好適である。それらの中でも、自動車の塗膜の最外層に用いられ、ハジキなどの表面の欠陥が認識されやすいクリア塗料に最も好適に利用される。
【００３９】
塗料は、通常、反応性官能基を有するバインダー樹脂（例えば、アクリル樹脂、ポリエステル樹脂、エポキシ樹脂またはウレタン樹脂）と硬化剤（例えば、ポリイソシアネート化合物またはメラミン樹脂）との組み合わせを含有する場合が多く。より具体的な例としては、日本特許４７４４８７１号、日本特許４８３７３１２号、日本特許４００５６５９号、日本特許５２４１６９５号、日本特許４３０７１２０号および日本特許５５６２１４０号が挙げられるが、もちろんこれらに限定されるものではない。
【００４０】
粒子と塗料の接触工程
疎水性表面を有する粒子が塗料に接触する工程は、特に特別なものではなく、粒子を塗料中に添加した後、種々の方法で回収してもよい。また、粒子をカラムに詰めて、そのカラムに塗料を通過させる方法を用いてもよい。粒子カラムを用いれば、粒子の取り除きも同時に行われるので都合がよいが、塗料をカラムに誘導する工程が必要となる。
【００４１】
粒子と塗料との接触時間は、接触方法に応じて変化してもよく、特に限定的ではないが、例えば粒子を塗料に添加する場合、室温で０．２〜５時間、好ましくは、０．５〜４時間、より好ましくは１〜３時間である。接触時には、塗料は攪拌状態にあるのが、接触を効率よく行わせるので好ましい。粒子の添加量は、粒子の大きさや塗料の濃度などにより大きく変化するが、例えば塗料を１００として、粒子を０．１〜３００重量％、好ましくは１~１００重量％である。粒子の量が例えば、０．１重量％より少ないと、ハジキ原因物質の除去が不完全になって、ハジキ等の塗膜欠陥が起こる。逆に、粒子の量が３００重量％より多いと、粒子の回収等の負担が大きくなり好ましくない。
【００４２】
粒子の回収工程
粒子を塗料から回収する方法は、接触工程に応じて変わる。例えば、粒子カラムを用いる場合は、回収はカラムごと行うので、粒子カラムを新しいもの取り換えれば回収ができる。粒子を塗料中に添加する方法の場合には、粒子を回収するための工程が必要となる。磁性粒子の場合は、磁石を用いると粒子が塗料液中から回収しやすい。また、粒子よりも小さな網目を持つメッシュやフィルターに塗料を通過させても、粒子が回収できる。更に、粒子の比重が一定である場合には、遠心分離を行うことにより回収することもできる。これらの粒子の回収方法は、必要に応じて、組み合わせて利用してもよい。例えば、粒子を塗料に添加する場合では、粒子を磁石に吸着させたのち、塗料をメッシュやフィルターを通過させたり、遠心分離をしたりすることにより、粒子を回収し、塗料を実用に供する。
【００４３】
粒子の再生
回収した粒子は、必要に応じて、再生した後に再利用することができる。再生は、回収した粒子を疎水性溶剤に浸漬して一定時間攪拌することにより容易に行われる。再生のための疎水性溶剤としては、溶解性パラメーター（ＳＰ）が１２以下のものが、一般に用いられる。溶解性パラメーター１２以下の疎水性溶剤に、回収した粒子を一定時間接触し、撹拌させることにより、粒子表面に吸着したハジキ原因物質を疎水性溶剤中に脱離させ、当該粒子を洗浄することで再生操作は完了する。この脱離・洗浄工程は多段階で行うことができる。多段階で脱離・洗浄操作を行う場合、溶解性パラメーターの高い疎水性溶剤から溶解性パラメーターの低い溶剤へと溶剤種を変化させることでより脱離・洗浄効果的を高めることができる。疎水性溶剤は単独で使用することも、複数の溶剤を混合して用いることもできる。また、この一連の再生操作によって、粒子表面の疎水化機能が失活することはほとんど無い。疎水化処理で形成された結合（例えば、Ｓｉ−Ｏ結合）は、塗料中および上記再生処理で切断されることが無いから、疎水化機能が失活しないものと考えられる。
【００４４】
塗膜中のハジキの有無の検出
本発明方法を実施すると、ハジキが無いか、ハジキが非常に少ない塗料が製造される。ハジキが生じるか否かは、実際に塗料を用いて塗装して塗膜を形成することにより判断するのが一般的であるが、本発明者等が既に特許出願をしたハジキ検出方法を用いて判断してもよい（特許出願番号２０１４−０１４０６６号参照）。より具体的には、白金円環を用いるラメラ長の測定により基準ラメラ長（ハジキが発生しないラメラ長）と比較することにより、決定することができる。
【実施例】
【００４５】
以下に実施例を用いて本発明を説明するが、本発明は以下の実施例に限定されるもので
はない。
【００４６】
表面疎水性粒子吸着剤の製造例
（表面疎水性粒子吸着剤１の製造）
ステンレス製ビーカーに、８０ｍｌのエタノールおよび２ｇのｎ−デシルトリメトキシシラン（重量平均分子量２６２．５、品名ＫＢＭ−３１０３；信越化学工業株式会社製）を加え攪拌機で混合した。その後、平均粒子径１０μｍのマグネタイト粉２００ｇをステンレスビーカーに投入し、さらに２８％アンモニア水溶液１２ｇおよびエタノール１００ｍｌの混合液を加え、５０℃で１時間加温・攪拌したのち、室温（２１℃）で２４時間静置した。続いて濾過膜にてマグネタイト粉を回収し、多量のアセトンで付着液を入念に洗い流し、室温で１２時間乾燥を行った後に表面疎水性粒子吸着剤１を得た。
【００４７】
（表面疎水性粒子吸着剤２の製造）
ステンレス製ビーカーに、８０ｍｌのエタノールおよび２ｇのヘキサデシルトリメトキシシラン（重量平均分子量３４６．６、品名ＳＩＨ５９２５−０；アズマックス株式会社製）を加え攪拌機で混合した。その後、平均粒子径１００μｍのマグネタイト粉２００ｇをステンレスビーカーに投入し、さらに２８％アンモニア水溶液１２ｇおよびエタノール１００ｍｌの混合液を加え、５０℃で１時間加温・攪拌したのち、室温（２１℃）で２４時間静置した。続いて濾過膜にてマグネタイト粉を回収し、多量のアセトンで付着液を入念に洗い流し、室温で１２時間乾燥を行った後に表面疎水性粒子吸着剤２を得た。
【００４８】
（表面疎水性粒子吸着剤３の製造）
ステンレス製ビーカーに、８０ｍｌのエタノールおよび２ｇのヘプタデカフルオロ−１，１，２，２−テトラヒドロデシルトリメトキシシラン（重量平均分子量６１０．４、品名ＳＩＨ５８４１．５；アズマックス株式会社製）を加え攪拌機で混合した。その後、平均粒子径１００μｍのマグネタイト粉２００ｇをステンレスビーカーに投入し、さらに２８％アンモニア水溶液１２ｇおよびエタノール１００ｍｌの混合液を加え、５０℃で１時間加温・攪拌したのち、室温（２１℃）で２４時間静置した。続いて濾過膜にてマグネタイト粉を回収し、多量のアセトンで付着液を入念に洗い流し、室温で１２時間乾燥を行った後に表面疎水性粒子吸着剤３を得た。
【００４９】
（表面疎水性粒子吸着剤４の製造）
ステンレス製ビーカーに、８０ｍｌのエタノールおよび２ｇのヘプタデカフルオロ−１，１，２，２−テトラヒドロデシルトリメトキシシラン（重量平均分子量６１０．４、品名ＳＩＨ５８４１．５；アズマックス株式会社製）を加え攪拌機で混合した。その後、平均粒子径０．２μｍのマグネタイト粉２００ｇをステンレスビーカーに投入し、さらに２８％アンモニア水溶液１２ｇおよびエタノール１００ｍｌの混合液を加え、５０℃で１時間加温・攪拌したのち、室温（２１℃）で２４時間静置した。続いて濾過膜にてマグネタイト粉を回収し、多量のアセトンで付着液を入念に洗い流し、室温で１２時間乾燥を行った後に表面疎水性粒子吸着剤４を得た。
【００５０】
（表面疎水性粒子吸着剤５の製造）
ステンレス製ビーカーに、８０ｍｌのエタノールおよび２ｇのｎ−デシルトリメトキシシラン（重量平均分子量２６２．５、品名ＫＢＭ−３１０３；信越化学工業株式会社製）を加え攪拌機で混合した。その後、平均粒子径４００μｍのマグネタイト粉２００ｇをステンレスビーカーに投入し、さらに２８％アンモニア水溶液１２ｇおよびエタノール１００ｍｌの混合液を加え、５０℃で１時間加温・攪拌したのち、室温（２１℃）で２４時間静置した。続いて濾過膜にてマグネタイト粉を回収し、多量のアセトンで付着液を入念に洗い流し、室温で１２時間乾燥を行った後に表面疎水性粒子吸着剤５を得た。
【００５１】
（表面疎水性粒子吸着剤６の製造）
ステンレス製ビーカーに８０ｍｌのエタノールおよび２ｇのヘキサデシルトリメトキシシラン（重量平均分子量３４６．６、品名ＳＩＨ５９２５−０；アズマックス株式会社製）を加え攪拌機で混合した。その後、平均粒子径４００μｍのプラズマ処理したポリプロピレン粒子２００ｇをステンレスビーカーに投入し、さらに２８％アンモニア水溶液１２ｇおよびエタノール１００ｍｌの混合液を加え、５０℃で１時間加温・攪拌したのち、室温（２１℃）で２４時間静置した。続いて濾過膜にてマグネタイト粉を回収し、多量のアセトンで付着液を入念に洗い流し、室温で１２時間乾燥を行った後に表面疎水性粒子吸着剤６を得た。
【００５２】
ポリプロピレン粒子のプラズマ処理は、次のように行った。プラズマ処理装置は、ノードソン・コーポレーション製Ｍａｒｃｈ  ＡＰ−１０００を用い、窒素および乾燥空気混合雰囲気下で行った。処理条件は試料に応じて出力を調整し、圧力５３Ｐａ、処理時間１５−６０秒の範囲で行った。粒子表面への水酸基の導入は粒子のＩＲ測定を行い、３０００ｃｍ−１付近の吸収の有無で確認した。
【００５３】
（表面疎水性粒子吸着剤７の製造）
ガラスビーズの前処理を次の方法で行った。１ｍｏｌ／ＬのＮａＯＨ水溶液８００ｇに２００ｇのガラスビーズを室温で２４時間浸漬し、多量の水道水、アセトンおよびメタノールで洗浄した。風乾時に塩の析出が全くなかったことからガラスビーズ表面の洗浄が確認できた。
【００５４】
ステンレス製ビーカーに８０ｍｌのエタノールおよび２ｇのｎ−オクタデシルトリメトキシシラン（重量平均分子量３７４．７、品名Ｓ１０６６４５．０；アズマックス株式会社製）を加え攪拌機で混合した。平均粒子径４００μｍの先のガラスビーズ２００ｇをステンレスビーカーに投入し、さらに２８％アンモニア水溶液１２ｇおよびエタノール１００ｍｌの混合液を加え、５０℃で１時間加温・攪拌したのち、室温で２４時間静置した。続いて濾過膜にてマグネタイト粉を回収し、多量のアセトンで付着液を入念に洗い流し、室温で１２時間乾燥を行った後に表面疎水性粒子吸着剤７を得た。
【００５５】
（表面疎水性粒子吸着剤８の製造）
ステンレス製ビーカーに８０ｍｌのエタノールおよび２ｇのジメチルジメトキシシラン（重量平均分子量１２０．２、品名ＳＩＤ４１２３．０；アズマックス株式会社製）を加え攪拌機で混合した。その後、平均粒子径１０μｍのマグネタイト粉２００ｇをステンレスビーカーに投入し、さらに２８％アンモニア水溶液１２ｇおよびエタノール１００ｍｌの混合液を加え、５０℃で１時間加温・攪拌したのち、室温（２１℃）で２４時間静置した。続いて濾過膜にてマグネタイト粉を回収し、多量のアセトンで付着液を入念に洗い流し、室温で１２時間乾燥を行った後に表面疎水性粒子吸着剤８を得た。
【００５６】
（表面疎水性粒子吸着剤９の製造）
ガラスビーズの前処理を次の方法で行った。１ｍｏｌ／ＬのＮａＯＨ水溶液８００
ｇに２００ｇのガラスビーズを室温で２４時間浸漬し、多量の水道水、アセトンおよびメタノールで洗浄した。風乾時に塩の析出が全くなかったことからガラスビーズ表面の洗浄が確認できた。
【００５７】
ステンレス製ビーカーに８０ｍｌのエタノールおよび２ｇのｎ−オクタデシルトリメト
キシシラン（重量平均分子量３４６．６、品名Ｓ１０６６４５．０；アズマックス株式会社製）を加え攪拌機で混合した。その後、平均粒子径１０００μｍの先のガラスビーズ２００ｇをステンレスビーカーに投入し、さらに２８％アンモニア水溶液１２ｇおよびエタノール１００ｍｌの混合液を加え、５０℃で１時間加温・攪拌したのち、室温（２１℃）で２４時間静置した。続いて濾過膜にてマグネタイト粉を回収し、多量のアセトンで付着液を入念に洗い流し、室温で１２時間乾燥を行った後に表面疎水性粒子吸着剤９を得た。
【００５８】
（表面疎水性粒子吸着剤１０の製造）
ステンレス製ビーカーに８０ｍｌのエタノールとおよび２ｇのｎ−デシルトリメトキシシラン（重量平均分子量２６２．５、品名ＫＢＭ−３１０３；信越化学工業株式会社製）を加え攪拌機で混合した。その後、平均粒子径０．０５μｍのマグネタイト粉２００ｇをステンレスビーカーに投入し、さらに２８％アンモニア水溶液１２ｇとエタノール１００ｍｌの混合液を加え、５０℃で１時間加温・攪拌したのち、室温（２１℃）で２４時間静置した。続いて濾過膜にてマグネタイト粉を回収し、多量のアセトンで付着液を入念に洗い流し、室温で１２時間乾燥を行った後に表面疎水性粒子吸着１０を得た。
【００５９】
平均粒子径の測定
上記表面疎水性粒子吸着剤の平均粒子径は、以下の方法で測定することにより求められる。
ＪＩＳ−８８２５記載のレーザー回折、散乱法で測定する。
装置  「ＭＩＣＲＯＴＲＡＣ  ＭＴ３０００」日機装株式会社製
サンプル調整方法：マグネタイト粉を適正な測定濃度になるようエタノールで調整する。
測定時間        ：１８０秒／１回
繰り返し測定回数：５回
体積強度の累積頻度の５０％を平均粒子径とし、５回の平均値を採用する。
【００６０】
表面疎水性粒子吸着剤の溶解性パラメーターおよび表面張力の測定
上記各表面疎水性粒子吸着剤の溶解性パラメーターおよび表面張力を以下の要因測定し、それを表１に記載した。
【００６１】
溶解性パラメーターが既知である溶剤を用いた。この測定では、水とエタノールを使用した。２００ｃｃのビーカーへ水を３０ｇ入れて、そこへマグネタイト粉を０．１５ｇ添加した。撹拌しながらエタノールを徐々に添加していき、マグネタイト粉が系内へ分散し始めるエタノールの滴定量を測定した。この水とエタノールの混合溶剤の溶解性パラメーターをマグネタイト粉の溶解性パラメーターとした。
【００６２】
この混合溶剤の溶解性パラメーターは次式により算出した。また、その混合溶剤の表面張力を自動表面張力計（協和界面科学製：ＤＹ３００）の白金リング法により測定した。尚、マグネタイト粉以外の表面疎水性粒子吸着剤の場合も同様に処理して溶解性パラメーターおよび表面張力を求めることができる。
【００６３】
【数１】
2016190211.tif 000002
【００６４】
上記の表面疎水性粒子吸着剤の特性をまとめると、以下の表１のようになる。
【表１】
2016190211.tif 000003
【００６５】
実施例および比較例で用いる塗料の製造例
（溶剤系クリア塗料（塗料１）の製造）
溶剤系塗料は、水酸基含有アクリル樹脂３５０ｇ、ポリエステル樹脂５０ｇ、ソルベッソ１００を主溶媒とした溶剤１００ｇ、シリコーン添加剤０．５ｇをディスパーにて撹拌、混合して均一にした後、さらにハジキの原因となる汚染物質のモデルとして、シリコーンオイル（ＫＦ−９６−１００ｃｓ；信越化学工業株式会社製）を０．０５ｐｐｍとなるよう添加し、ディスパーにて撹拌、混合した。その後、目開きが３μｍサイズのフィルターでろ過し、溶剤系クリア塗料（塗料１）を得た。
【００６６】
（溶剤系クリア塗料(塗料２）の製造）
前述の溶剤系クリア塗料（塗料１）の、水酸基含有アクリル樹脂を、ハジキ原因となることが明らかな（ハジキ原因物質を含む）水酸基含有アクリル樹脂に変更する以外は、溶剤系クリア塗料（塗料１）と同様の製造方法で調整し、溶剤系クリア塗料（塗料２）を得た。
【００６７】
（水性上塗り塗料（塗料３）の製造）
水性上塗り塗料は、水性アクリル樹脂１３０ｇ、メラミン樹脂２５ｇ、ポリエステル樹脂１５ｇ、顔料ペースト５ｇ、水を主成分とした溶媒３１５ｇ、粘性剤などの添加剤を１〜５ｇをディスパーにて撹拌、混合して均一にした後、さらにハジキの原因となる汚染物質のモデルとして、シリコーンオイル（ＫＦ−９６−１００ｃｓ；信越化学工業株式会社製）を０．０５ｐｐｍとなるよう添加し、ディスパーにて撹拌、混合した。その後、目開きが３μｍサイズのフィルターでろ過し、水性上塗り塗料（塗料３）を得た。
【００６８】
（水性上塗り塗料（塗料４）の製造）
前述の水性上塗り塗料（塗料３）の、ポリエステル樹脂を、ハジキ原因となることが明らかな（ハジキ原因物質を含む）ポリエステル樹脂に変更する以外は、水性上塗り塗料（塗料３）と同様の製造方法で調整し、水性上塗り塗料（塗料４）を得た。
【００６９】
上記で得られた塗料１〜４について、その１０ｇを容量５０ｃｃのガラス瓶に採取して、３−エトキシプロピオン酸エチルを１０ｇ添加してガラス瓶を数秒間振ることで混合した。この混合物のラメラ長を以下の方法で測定した。ラメラ長は、本発明者等が特許出願をしたハジキ検出方法（特許出願番号２０１４−０１４０６６号参照）に用いているハジキ検出方法であって、クリア塗料であれば、ラメラ長が２．５ｍｍ以上であれば、ハジキが発生せず、逆に２．５ｍｍ未満であるとハジキが発生する。また上塗り塗料の場合は、比較的顔料配合などの影響を受けやすく、外的変動要因で基準値が変動しやすいため、ラメラ長の実測は、塗料１と塗料２を用いたクリア塗料系でのみ実施した。
【００７０】
ラメラ長測定方法
自動表面張力計（協和界面科学株式会社製：ＤＹ３００）にて、白金リング法によりラメラ長を測定した。測定条件を以下に記載する。
＜測定条件＞
白金リング直径：１４．５２ｍｍ
線材直径：０．４ｍｍ
離液検出閾値：最高張力の１０％
白金リング掃引速度：１００ｍｍ／分
検体調整用容器：５０ｃｃガラス瓶、２０ｇ
繰り返し測定数：ｎ＝１０回の平均値を１セットとし、２セットの平均値を採用した。
【００７１】
得られたラメラ長は、以下の通りであった。
塗料１のラメラ長：１．１ｍｍ
塗料２のラメラ長：１．４ｍｍ
【００７２】
実施例１
３００ｇの塗料１に３ｇの表面疎水性粒子吸着剤１を添加して、５分間攪拌した。その後、１万ガウス相当の棒状の永久磁石を使用して、塗料へ添加したマグネタイト粉を磁石に付着するように５分間撹拌することで吸着させた。この操作を、マグネタイト粉が棒状永久磁石に付着がなくなるまで繰り返した。その後、処理した塗料１を目開きが１μｍサイズの濾過用フィルターで濾過して、得られた処理済み塗料１について、上記ラメラ長測定方法でラメラ長を測定した。結果を表２に示す。
【００７３】
次に、Ａ３サイズのブリキ板に得られた処理済み塗料１を塗料配合の基本となる溶剤で希釈し、ドクターブレードで塗布した。ドクターブレードは、幅８０ｍｍのものを使用し、Ａ３ブリキ板に２本引いた。その後、室温で１０分放置し、炉内を８０℃に設定した乾燥機でプレヒートを行った後、１４０℃で２０分焼き付けることで塗膜を作成した。Ａ３×２枚分の塗膜を作成し、ハジキ・ヘコミの状態を顕微鏡により観察し、ハジキ・ヘコミ点数を数えてハジキ性として定量評価した。結果を表２に示す。
判断基準：Ａ３ブリキ板2枚中
○      ：ハジキ個数／ヘコミ個数  ＝  ０個／０個
△      ：ハジキ個数／ヘコミ個数  ＝  ０個／１個
×      ：ハジキ個数／ヘコミ個数  ＝  １個以上／１個以上
【００７４】
吸着させたマグネタイト粉を溶解性パラメーターの小さい溶剤（ソルベッソ１００（昭永ケミカル株式会社製）など）で被吸着物を洗浄しながら分離除去した。その後、加熱により溶剤を蒸発させることでマグネタイト粉を単離回収し、再生した。また、処理済み塗料１を液体クロマトグラフィーで測定したところ、シリコーンオイルを確認できなかったため、吸着剤１表面に吸着されていることが裏付けられた。
【００７５】
表２には、表面疎水性粒子吸着剤の種類、粒子の基材の種類、粒子の粒径、使用塗料の番号、塗料回収方法、塗料の外観（目視）、処理前ハジキ（ハジキ防止処理をする前の塗料を用いたハジキ性）、処理後ハジキ（ハジキ防止処理をした後の塗料を用いたハジキ性）および処理後ラメラ長（ハジキ防止処理をした後の塗料のラメラ長）を記載する。
【００７６】
実施例２〜１３および比較例１
表２および表３に記載の表面疎水性粒子吸着剤、塗料および粒子回収方法を用いて実施例１と同様にハジキ防止処理をした。表２および表３には、表面疎水性粒子吸着剤の種類、粒子の基材の種類、粒子の粒径、使用塗料の番号、塗料回収方法、塗料の外観（目視）、処理前ハジキ（ハジキ防止処理をする前の塗料を用いたハジキ性）、処理後ハジキ（ハジキ防止処理をした後の塗料を用いたハジキ性）および処理後ラメラ長（ハジキ防止処理をした後の塗料のラメラ長）を記載する。
【００７７】
粒子回収法は、実施例２や後述する参考例２では、上記実施例１において行われた濾過工程を経ない方法で回収することを意味する。また、実施例７の粒子回収法では、磁石と濾過の間に遠心分離工程を入れた。遠心分離工程は、マグネタイト粉を入れた塗料１を容量５０ｃｃの遠心分離管に３０ｇ回収し、７０００ｒｐｍ×３０分遠心分離処理した後の上澄み液を回収することで行った。更に、実施例８および９では、それぞれの塗料に対する所定量の粒子をカラムに入れて、そのカラムにそれぞれの塗料を所定時間接するように循環通液した後、そのカラムから粒子を回収した。
【００７８】
参考例１
参考例１では、塗料１にハジキ原因物質であるシリコーンオイル（ＫＦ−９６−１００ｃｓ；信越化学工業株式会社製）を添加しない良品の塗料を作成し、得られた良品の塗料に表面疎水性粒子吸着剤１を添加し、実施例１と同様に粒子回収した塗料について、実施例１と同様にハジキ性等を評価した。結果を表３に示す。これにより、本発明の表面疎水性粒子吸着剤の添加は、良品塗料の性能に変化を与えないことを証明する。
【００７９】
参考例２
参考例２では、塗料３にハジキ原因物質であるシリコーンオイル（ＫＦ−９６−１００ｃｓ；信越化学工業株式会社製）を添加しない良品の塗料を作成し、得られた良品の塗料に表面疎水性粒子吸着剤１を添加し、実施例２と同様に粒子回収した塗料について、実施例１と同様にハジキ性等を評価した。結果を表３に示す。これにより、本発明の表面疎水性粒子吸着剤の添加は、良品塗料の性能に変化を与えないことを証明する。
【００８０】
参考例３
参考例３では、塗料１に表面疎水性粒子吸着剤を添加しない場合の塗料について、実施例１と同様にハジキ性等を評価した。結果を表３に示す。これにより、塗料１はハジキ原因物質を含むので、ハジキが生じることを確認した。
【００８１】
参考例４
参考例４では、塗料３に表面疎水性粒子吸着剤を添加しない場合の塗料について、実施例１と同様にハジキ性等を評価した。結果を表３に示す。これにより、塗料３はハジキ原因物質を含むので、ハジキが生じることを確認した。
【００８２】
【表２】
2016190211.tif 000004
【００８３】
【表３】
2016190211.tif 000005
【００８４】
実施例１〜１０は、本発明の最良の範囲の実施例であり、表面疎水性粒子吸着剤の添加および回収により、ハジキ等の塗膜欠陥が生じないことを示している。実施例１１は、ハジキ性が△であり、狭義のハジキは無いが、ヘコミが１つ発生していることをしめす。これは、表面疎水性粒子吸着剤８のハジキ防止処理剤（カップリング剤）の疎水性基の炭素数が１で、溶解性パラメーター２３．４および表面張力７２．７ｍＮ／ｍであり、好ましい範囲を逸脱しているので、多少ハジキ性が劣る例である。実施例１２も、実施例１１と同じくハジキ性が△であり、狭義のハジキは無いが、ヘコミが１つ発生していることをしめす。これは、表面疎水性粒子吸着剤９の平均粒子径が１，０００μｍと大きいものであり、ハジキ原因物質の吸着性能が劣る例である。実施例１３は、表面疎水性粒子吸着剤の粒径が小さすぎて、磁石と濾過による回収方法では回収が十分でなく、塗料がマグネタイト粒子の色が赤黒くついてしまって塗料としては成り立たないが、ハジキ性は良品に近い。
【００８５】
比較例１は、疎水化処理をしていない平均粒子径１０μｍのマグネタイト粒子を用いて、実施例１と同様に処理したものである。表面疎水化処理をしていないマグネタイト粒子を用いたものは、ハジキ性の改善が見られず、参考例１と同様ハジキの発生がみられることを示す。
【産業上の利用可能性】
【００８６】
本発明方法および本発明の製造方法で得られた塗料は、塗料を塗装して得られた塗膜の塗膜欠陥、特にハジキ（狭義のハジキおよびヘコミを含む概念）を有効に防止することができる。塗料の製造時や塗装現場等での応用が考えられる。